ПОКРЫВНАЯ СТРУКТУРА, ЛИСТОВИДНОЕ ИЗДЕЛИЕ И ЕГО ПРИМЕНЕНИЕ

1. Покрывная структура для листовидной подложки, включающей лигноцеллюлозные волокна, причем структура включает
– по меньшей мере один грунтовочный слой, который содержит
(а) по меньшей мере 70 вес.% первого стирол–(мет)акрилатного сополимера, который полимеризован в присутствии стабилизатора, и который имеет температуру стеклования Tg ≤20°C, предпочтительно ≤10°C,
(b) ≤30 вес.% частиц неорганического пластинчатого минерала, такого как каолин или тальк, и
(с) 0,01–2 вес.% по меньшей мере одного первого загустителя; и
– верхний покрывной слой, который включает
(а) по меньшей мере 50 вес.% второго стирол–(мет)акрилатного сополимера, который полимеризован в присутствии стабилизатора, и который имеет температуру стеклования Tg ≤20°C, предпочтительно ≤10°C,
(b) ≤30 вес.% частиц неорганического минерала,
(с) 0,01–5 вес.% по меньшей мере одного второго загустителя; и
(d) 0,5–30 вес.% антиадгезива.
2. Покрывная структура по п. 1, отличающаяся тем, что грунтовочный слой включает
(а) 70–99 вес.%, предпочтительно 70–95 вес.%, более предпочтительно 73–90 вес.%, первого стирол–(мет)акрилатного сополимера, и/или
(b) 0,1–30 вес.%, предпочтительно 5–25 вес.%, более предпочтительно 10–20 вес.%, частиц неорганического пластинчатого минерала, и/или
(с) 0,1–2 вес.%, предпочтительно 0,1–1,5 вес.%, более предпочтительно 0,2–1 вес.% по меньшей мере одного первого загустителя.
3. Покрывная структура по п. 1 или 2, отличающаяся тем, что верхний покрывной слой включает
(а) по меньшей мере 50–99 вес.%, предпочтительно 60–95 вес.%, более предпочтительно 63–85 вес.%, второго стирол–(мет)акрилатного сополимера, и/или
(b) 0,1–30 вес.%, предпочтительно 5–25 вес.%, более предпочтительно 5–20 вес.%, частиц неорганического минерала, и/или
(с) 0,1–5 вес.%, предпочтительно 0,1–3 вес.%, более предпочтительно 0,1–2 вес.% по меньшей мере одного второго загустителя, и/или
(d) 1–30 вес.%, предпочтительно 1–20 вес.%, более предпочтительно 1–15 вес.%, антиадгезива.
4. Покрывная структура по пп. 1, 2 или 3, отличающаяся тем, что антиадгезив выбирается из С16–С18–алкенилкетеновых димеров, парафинового воска, карнаубского воска, стеарата кальция, полиглицеридов или полиэтилена высокой плотности.
5. Покрывная структура по любому из пп. 1–4, отличающаяся тем, что стирол–(мет)акрилатный сополимер полимеризуется в присутствии стабилизатора, который выбирается из крахмала и поливинилового спирта, предпочтительно крахмала.
6. Покрывная структура по любому из пп. 1–5, отличающаяся тем, что стирол–(мет)акрилатный сополимер представляет собой карбоксилированный сополимер, предпочтительно полученный полимеризацией смеси мономеров, включающей 1–5 вес.% карбоновой кислоты.
7. Покрывная структура по любому из пп. 1–6, отличающаяся тем, что первый и/или второй стирол–(мет)акрилатный сополимер имеет температуру стеклования в диапазоне –40– 20°С, предпочтительно –20– 10°С, более предпочтительно –10– 10°С.
8. Покрывная структура по любому из пп. 1–7, отличающаяся тем, что первый стирол–(мет)акрилатный сополимер и второй стирол–(мет)акрилатный сополимер являются идентичными друг другу.
9. Покрывная структура по любому из пп. 1–8, отличающаяся тем, что первый и/или второй загустители выбираются из группы, включающей синтетические рН–стимулируемые загустители, такие как щелочные растворимые/набухающие эмульсионные (ASE) загустители, гидрофобно–модифицированные щелочные растворимые эмульсионные (HASE) загустители, поливиниловые спирты, этилированные поливиниловые спирты, карбоксиметилцеллюлоза, ксантановая камедь, гуаровая камедь, или гуммиарабик.
10. Покрывная структура по любому из пп. 1–9, отличающаяся тем, что первый загуститель и второй загуститель отличаются друг от друга, причем первый загуститель предпочтительно выбирается из синтетических загустителей, предпочтительно из синтетических рН–стимулируемых загустителей, и второй загуститель предпочтительно представляет собой карбоксиметилцеллюлозу.
11. Покрывная структура по любому из пп. 1–10, отличающаяся тем, что грунтовочный слой и/или верхний покрывной слой включают сшивающий реагент, который реагирует с НО– или НООС–группами.
12. Покрывная структура по любому из пп. 1–11, отличающаяся тем, что структура включает два или более грунтовочных слоев и один верхний покрывной слой, который наносится на самый наружный грунтовочный слой.
13. Покрывная структура по любому из пп. 1–12, отличающаяся тем, что структура включает полиэтиленовую пленку, которая нанесена на верхний покрывной слой.
2
2
2
2
2
2
14. Покрывная структура по любому из пп. 1–13, отличающаяся тем, что грунтовочный слой имеет удельный вес покрытия 2–30 г/м, предпочтительно 3–20 г/м, более предпочтительно 5–15 г/м, и верхний покровный слой имеет удельный вес покрытия 0,5–20 г/м, предпочтительно 0,5–15 г/м, более предпочтительно 0,5–10 г/м.
15. Листовидное изделие, включающее
– подложку, включающую лигноцеллюлозные волокна, и имеющую первую и вторую параллельные большие поверхности, и
– покрывную структуру по любому из пп. 1–14, нанесенную по меньшей мере на одну из больших поверхностей подложки.
2
2
2
16. Изделие по п. 15, отличающееся тем, что подложка имеет граммаж 25–800 г/м, предпочтительно 30–700 г/м, более предпочтительно 40–500 г/м.
2
2
17. Изделие по п. 15 или 16, отличающееся тем, что изделие имеет значение KIT–теста по меньшей мере 8, значение HVTR барьерной характеристики против минерального масла <100 г/м/день, и/или значение WVTR барьерной характеристики против водяного пара <100 г/м/день.
18. Применение листовидного изделия по любому из пп. 15–17 для изготовления упаковки для пищевых продуктов.